이 와 같이 균질 화 처리 된 티타늄 합금 소재 를 50 ~ 600 ℃ 의 온도 영역 에서 30 분 ~ 24 시간 동안 시효 처리 하 는데 , 이 는 기계 적 강도 를 높이 기 위한 열처리 방법 이 다 . 시효 처리 는 일반 적 으로 알려진 바 와 같이 급 냉 에 의해 형성 된 마르텐 사이트 의 과포화 β 상 기지 에 미세 한 평형 상 α 상 이 석출 되 어 합금 의 강도 를 향상 시키 도록 하 기 위한 것 으로 , 시효 처리 온도 와 시간 은 티타늄 합금 의 요구 되 는 강도 에 따라 결정 되 는 바 , 일반 적 으로 과 시효 되 지 않 는 온도 와 시간 을 선택 하 게 된다 .